(57)【特許請求の範囲】
【請求項１】
導電性材料を含有する空気極層および前記空気極層の集電を行う空気極集電体を有する空気極と、負極活物質を含有する負極層および前記負極層の集電を行う負極集電体を有する負極と、前記空気極層および前記負極層の間に設置されたセパレータと、前記空気極層および前記負極層の間でＬｉイオンの伝導を担う電解液と、を有する空気電池であって、
前記電解液が、支持塩として、ＬｉＣｌＯ４と、Ｌｉカチオンおよび、前記空気極層に含有される前記導電性材料の表面に発生するＬｉＦのＦ源となるフッ素含有アニオンを有するフッ素含有アニオン塩とを有し、
前記電解液に含まれるＬｉＣｌＯ４を１００モル部とした場合に、前記電解液に含まれるフッ素含有アニオン塩が、１００モル部以下であることを特徴とする空気電池。
【請求項２】
前記電解液に含まれるフッ素含有アニオン塩の濃度が、０．６ｍｏｌ／ｌ以下であることを特徴とする請求項１に記載の空気電池。
【請求項３】
前記フッ素含有アニオン塩が、ＬｉＰＦ６、ＬｉＢＦ４、ＬｉＡｓＦ６またはＬｉＳｂＦ６であることを特徴とする請求項１または請求項２に記載の空気電池。
【発明の詳細な説明】
【技術分野】
【０００１】
本発明は、出力特性およびサイクル特性に優れた空気電池に関する。
【背景技術】
【０００２】
空気電池は、空気（酸素）を正極活物質として用いた電池であり、エネルギー密度が高い、小型化および軽量化が容易である等の利点を有する。そのため、現在、広く使用されているリチウムイオン二次電池を超える高容量二次電池として、注目を浴びている。ここで、例えば負極活物質として金属Ｌｉを用いた空気二次電池では、主に下記の反応（１）〜（６）が生じることが知られている。
【０００３】
【化１】
0005223461.tif 000002
【０００４】
従来から、空気電池の性能を向上させる種々の試みがなされている。例えば、特許文献１においては、正極（空気極）の炭素材料表面を特定の有機カーボネート化合物の分解生成物の皮膜で被覆した非水電解質電池（空気電池）が開示されている。さらに、電解液に溶解させるリチウム塩として、過塩素酸リチウム（ＬｉＣｌＯ４）、六フッ化リン酸リチウム（ＬｉＰＦ６）および四フッ化ホウ酸リチウム（ＬｉＢＦ４）等が開示されている（特許文献１の００２２段落）。この技術は、炭素材料表面を有機カーボネート化合物の分解生成物の皮膜で被覆することにより、炭素材料表面近傍での電解液の揮発を抑制し、電池のサイクル性能および放電容量を向上させることを目的とするものであった。
【０００５】
また、特許文献２においては、特定のカチオンとリチウムイオンとを有する常温溶融塩を含有する非水電解質を用いた空気電池が開示されている。この技術は、蒸気圧の低い常温溶融塩を用いることにより、非水電解質が揮発することを抑制し高温環境下での保管性を向上させたり、空気中の水分が非水電解質に吸収することを抑制し高湿環境下での保管性を向上させたりするものであり、その結果、高温保管および高湿保管による放電容量の低下を低減することを目的とするものであった。
【特許文献１】特開２００３−１００３０９号公報
【特許文献２】特開２００４−１１９２７８号公報
【発明の開示】
【発明が解決しようとする課題】
【０００６】
しかしながら、従来の空気電池は、出力特性およびサイクル特性が充分に高いとはいえなかった。本発明は、上記実情に鑑みてなされたものであり、出力特性およびサイクル特性に優れた空気電池を提供することを主目的とする。
【課題を解決するための手段】
【０００７】
上記課題を解決するために、本発明者等が鋭意検討を重ねた結果、空気電池の電解液の支持塩として、ＬｉＰＦ６等のフッ素含有アニオン塩を用いると、空気極層に含まれる導電性材料の表面に、ＬｉＦが多く発生することを確認した。このＬｉＦは、放電時にフッ素含有アニオン塩を含む電解液の分解により生成したものであると考えられる。ＬｉＦは電気化学的に安定であるため、充電時にＬｉイオンを生成しにくく、容量低下等を招くおそれがある。そのため、ＬｉＰＦ６等のフッ素含有アニオン塩の添加量を低くし、かつ、ＬｉＦの発生源とならないＬｉＣｌＯ４を組合せて用いたところ、空気電池の出力特性およびサイクル特性が向上することを見出した。本発明は、このような知見に基づいてなされたものである。
【０００８】
すなわち、本発明においては、導電性材料を含有する空気極層および上記空気極層の集電を行う空気極集電体を有する空気極と、負極活物質を含有する負極層および上記負極層の集電を行う負極集電体を有する負極と、上記空気極層および上記負極層の間に設置されたセパレータと、上記空気極層および上記負極層の間でＬｉイオンの伝導を担う電解液と、を有する空気電池であって、上記電解液が、支持塩として、ＬｉＣｌＯ４と、Ｌｉカチオンおよびフッ素含有アニオンを有するフッ素含有アニオン塩とを有し、上記電解液に含まれるＬｉＣｌＯ４を１００モル部とした場合に、上記電解液に含まれるフッ素含有アニオン塩が、１００モル部以下であることを特徴とする空気電池を提供する。
【０００９】
本発明によれば、ＬｉＣｌＯ４およびフッ素含有アニオン塩を、特定の割合で組合せて用いることにより、空気極層に含まれる導電性材料の表面にＬｉＦが発生することを抑制することができ、出力特性およびサイクル特性に優れた空気電池とすることができる。
【００１０】
上記発明においては、上記電解液に含まれるフッ素含有アニオン塩の濃度が、０．６ｍｏｌ／ｌ以下であることが好ましい。より効果的にＬｉＦの発生を抑制することができるからである。
【００１１】
上記発明においては、上記フッ素含有アニオン塩が、ＬｉＰＦ６、ＬｉＢＦ４、ＬｉＡｓＦ６またはＬｉＳｂＦ６であることが好ましい。耐酸化性等に優れているからである。
【発明の効果】
【００１２】
本発明においては、出力特性およびサイクル特性に優れた空気電池を提供することができるという効果を奏する。
【発明を実施するための最良の形態】
【００１３】
以下、本発明の空気電池について詳細に説明する。
【００１４】
本発明の空気電池は、導電性材料を含有する空気極層および上記空気極層の集電を行う空気極集電体を有する空気極と、負極活物質を含有する負極層および上記負極層の集電を行う負極集電体を有する負極と、上記空気極層および上記負極層の間に設置されたセパレータと、上記空気極層および上記負極層の間でＬｉイオンの伝導を担う電解液と、を有する空気電池であって、上記電解液が、支持塩として、ＬｉＣｌＯ４と、Ｌｉカチオンおよびフッ素含有アニオンを有するフッ素含有アニオン塩とを有し、上記電解液に含まれるＬｉＣｌＯ４を１００モル部とした場合に、上記電解液に含まれるフッ素含有アニオン塩が、１００モル部以下であることを特徴とするものである。
【００１５】
本発明によれば、ＬｉＣｌＯ４およびフッ素含有アニオン塩を、特定の割合で組合せて用いることにより、空気極層に含まれる導電性材料の表面にＬｉＦが発生することを抑制することができ、出力特性およびサイクル特性に優れた空気電池とすることができる。すなわち、本発明においては、ＬｉＣｌＯ４およびフッ素含有アニオン塩を、特定の割合で組合せて用いることにより、導電性材料の表面状態を適度に改質することができ、出力特性およびサイクル特性に優れた空気電池とすることができるのである。
【００１６】
なお、従来からＬｉＣｌＯ４と、ＬｉＰＦ６等のフッ素含有アニオン塩とを、それぞれ別個に、空気電池の電解液の支持塩として用いることは知られていた。しかしながら、ＬｉＦの発生に着目し、ＬｉＦの発生源になるフッ素含有アニオン塩と、ＬｉＦの発生源にならないＬｉＣｌＯ４とを組合せて用いることについては一切知られていなかった。さらに、本発明のように、ＬｉＦの発生を効果的に抑制できる程度に、フッ素含有アニオン塩およびＬｉＣｌＯ４の添加割合を設定することは、従来の技術から容易に想到できるものではないと考えられる。
【００１７】
また、ＬｉＦの発生を抑制するという観点からは、フッ素含有アニオン塩を用いずに、ＬｉＣｌＯ４のみを用いることも考えられるが、ＬｉＣｌＯ４は、一般的に酸化分解しやすく、放電容量の向上を図ることが難しい。これに対して、本発明においては、ＬｉＣｌＯ４に加えて、耐酸化性に優れるフッ素含有アニオン塩を、ＬｉＦの発生を抑制できる程度の割合で添加することにより、高い放電容量を有する空気電池とすることができるのである。
【００１８】
次に、本発明の空気電池について図面を用いて説明する。図１（ａ）は、本発明の空気電池の一例を示す概略断面図である。図１（ｂ）は、図１（ａ）で示される空気電池の外観を示す斜視図である。図１（ａ）に示される空気電池は、下部絶縁ケース１ａの内底面に形成された負極集電体２と、負極集電体２に接続された負極リード２´と、負極集電体２上に形成され金属Ｌｉからなる負極層３と、ケッチェンブラック等の導電性材料を含有する空気極層４と、空気極層４の集電を行う空気極メッシュ５および空気極集電体６と、空気極集電体６に接続された空気極リード６´と、負極層３および空気極層４の間に設置されたセパレータ７と、酸素を供給するために設けられた微多孔膜８を有する上部絶縁ケース１ｂと、負極層３および空気極層４を浸し、ＬｉＣｌＯ４およびフッ素含有アニオン塩（例えばＬｉＰＦ６）を所定の割合で有する電解液９と、を有する。
以下、本発明の空気電池について、構成ごとに説明する。
【００１９】
１．電解液
本発明に用いられる電解液は、空気極層および負極層の間でＬｉイオンの伝導を担うものである。さらに電解液は、通常、支持塩および溶媒を有する。
【００２０】
（１）支持塩
まず、本発明における支持塩について説明する。本発明においては、支持塩として、ＬｉＣｌＯ４およびフッ素含有アニオン塩を用いる。上記ＬｉＣｌＯ４は、市販のＬｉＣｌＯ４を用いることができる。一方、上記フッ素含有アニオン塩は、Ｌｉカチオンおよびフッ素含有アニオンを有する。さらに、本発明における「フッ素含有アニオン」とは、空気極層に含まれる導電性材料の表面に発生するＬｉＦのＦ源となるアニオンをいう。なお、ＬｉＦの発生は、ＸＲＤにより確認することができる。
【００２１】
上記フッ素含有アニオン塩としては、例えばＬｉＰＦ６、ＬｉＢＦ４、ＬｉＡｓＦ６およびＬｉＳｂＦ６等を挙げることができ、中でもＬｉＰＦ６およびＬｉＢＦ４が好ましく、特にＬｉＰＦ６が好ましい。耐酸化性等に優れているからである。本発明においては、２種類以上のフッ素含有アニオン塩を用いても良い。
【００２２】
また、本発明においては、電解液に含まれるＬｉＣｌＯ４を１００モル部とした場合に、電解液に含まれるフッ素含有アニオン塩は、通常１００モル部以下であり、７０モル部以下であることが好ましく、５０モル部以下であることがより好ましい。フッ素含有アニオン塩の割合が大きすぎると、ＬｉＦの発生を充分に抑制できない可能性があるからである。一方、電解液に含まれるＬｉＣｌＯ４を１００モル部とした場合に、電解液に含まれるフッ素含有アニオン塩は、１０モル部以上であることが好ましく、２０モル部以上であることがより好ましい。フッ素含有アニオン塩の割合が小さすぎると、相対的にＬｉＣｌＯ４の割合が大きくなり、耐酸化性に劣る電解液になる可能性があるからである。
【００２３】
電解液に含まれるフッ素含有アニオン塩の濃度は、例えば０．６ｍｏｌ／ｌ以下であり、中でも０．５ｍｏｌ／ｌ以下が好ましい。一方、電解液に含まれるフッ素含有アニオン塩の濃度は、例えば０．１ｍｏｌ／ｌ以上であり、中でも０．２ｍｏｌ／ｌ以上が好ましい。また、電解液に含まれるＬｉＣｌＯ４の濃度は、通常０．３ｍｏｌ／ｌ〜２ｍｏｌ／ｌの範囲内である。
【００２４】
また、本発明に用いられる支持塩は、ＬｉＣｌＯ４およびフッ素含有アニオン塩のみであっても良く、さらに別のリチウム塩を有するものであっても良い。電解液に含まれる支持塩全体の濃度は、例えば０．２ｍｏｌ／ｌ〜５ｍｏｌ／ｌの範囲内、中でも０．５ｍｏｌ／ｌ〜３ｍｏｌ／ｌの範囲内であることが好ましい。
【００２５】
（２）電解液の溶媒
本発明に用いられる電解液の溶媒としては、上記支持塩を溶解することができるものであれば特に限定されるものではないが、酸素溶解性が高い溶媒であることが好ましい。溶媒に溶存した酸素を効率良く反応に用いることができるからである。上記溶媒としては、一般的な非水溶媒を用いることができ、特に限定されるものではないが、具体的にはエチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、ブチレンカーボネート、γ−ブチロラクトン、スルホラン、アセトニトリル、１，２−ジメトキシメタン、１，３−ジメトキシプロパン、ジエチルエーテル、テトラヒドロフランおよび２−メチルテトラヒドロフラン等を挙げることができる。本発明においては、これらの溶媒を２種類以上用いて混合溶媒としても良い。中でも本発明においては、ＥＣまたはＰＣと、ＤＥＣまたはＥＭＣとを組合せた混合溶媒が好ましい。
【００２６】
２．空気極
次に、本発明に用いられる空気極について説明する。本発明に用いられる空気極は、導電性材料を含有する空気極層および上記空気極層の集電を行う空気極集電体を有する。
【００２７】
上記空気極層は、少なくとも導電性材料を含有する。導電性材料としては、導電性を有するものであれば特に限定されるものではないが、例えば炭素材料等を挙げることができる。さらに、炭素材料は、多孔質構造を有するものであっても良く、多孔質構造を有しないものであっても良いが、本発明においては、多孔質構造を有するものであることが好ましい。比表面積が大きく、多くの反応場を提供することができるからである。多孔質構造を有する炭素材料としては、具体的にはメソポーラスカーボン等を挙げることができる。一方、多孔質構造を有しない炭素材料としては、具体的にはグラファイト、アセチレンブラック、カーボンナノチューブおよびカーボンファイバー等を挙げることができる。空気極層における導電性材料の含有量としては、例えば６５重量％〜９９重量％の範囲内、中でも７５重量％〜９５重量％の範囲内であることが好ましい。導電性材料の含有量が少なすぎると、反応場が減少し、電池容量の低下が生じる可能性があり、導電性材料の含有量が多すぎると、相対的に触媒の含有量が減り、充分な触媒機能を発揮できない可能性があるからである。
【００２８】
本発明において、導電性材料は、触媒を担持していることが好ましい。電極反応がよりスムーズに行われるからである。上記触媒としては、例えばコバルトフタロシアニンおよび二酸化マンガン等を挙げることができる。空気極層における触媒の含有量としては、例えば１重量％〜３０重量％の範囲内、中でも５重量％〜２０重量％の範囲内であることが好ましい。触媒の含有量が少なすぎると、充分な触媒機能を発揮できない可能性があり、触媒の含有量が多すぎると、相対的に導電性材料の含有量が減り、反応場が減少し、電池容量の低下が生じる可能性があるからである。
【００２９】
上記空気極層は、少なくとも導電性材料を含有してれば良いが、さらに、導電性材料を固定化する結着材を含有することが好ましい。結着材としては、例えばポリフッ化ビニリデン（ＰＶｄＦ）、ポリテトラフルオロエチレン（ＰＴＦＥ）等を挙げることができる。空気極層における結着材の含有量としては、特に限定されるものではないが、例えば３０重量％以下、中でも１重量％〜１０重量％の範囲内であることが好ましい。
【００３０】
上記空気極層の厚さは、空気電池の用途等により異なるものであるが、例えば２μｍ〜５００μｍの範囲内、中でも５μｍ〜３００μｍの範囲内であることが好ましい。
【００３１】
一方、上記空気極集電体は、空気極層の集電を行う機能を有するものである。空気極集電体の材料としては、導電性を有するものであれば特に限定されるものではないが、例えばステンレス、ニッケル、アルミニウム、鉄、チタン、カーボン等を挙げることができる。空気極集電体の形状としては、例えば箔状、板状およびメッシュ（グリッド）状等を挙げることができる。中でも、本発明においては、空気極集電体の形状がメッシュ状であることが好ましい。集電効率に優れているからである。この場合、通常、空気極層の内部にメッシュ状の空気極集電体が配置される。さらに、本発明の空気電池は、メッシュ状の空気極集電体により集電された電荷を集電する別の空気極集電体（例えば箔状の集電体）を有していても良い。また、本発明においては、後述する電池ケースが空気極集電体の機能を兼ね備えていても良い。
【００３２】
３．負極
次に、本発明に用いられる負極について説明する。本発明に用いられる負極は、負極活物質を含有する負極層および上記負極層の集電を行う負極集電体を有する。
【００３３】
上記負極層は、少なくとも負極活物質を含有する。負極活物質としては、一般的な空気電池の負極活物質を用いることができ、特に限定されるものではない。なお、本発明の空気電池が二次電池である場合、負極活物質は、通常、Ｌｉイオンを吸蔵・放出することができるものである。本発明の空気電池がリチウム空気二次電池である場合、用いられる負極活物質としては、例えば金属リチウム、リチウム合金、金属酸化物、金属硫化物、金属窒化物、およびグラファイト等の炭素材料等を挙げることができ、中でも金属リチウムおよび炭素材料が好ましく、高容量化の観点から金属リチウムがより好ましい。
【００３４】
上記負極層は、少なくとも負極活物質を含有してれば良いが、必要に応じて、負極活物質を固定化する結着材を含有していても良い。結着材の種類、使用量等については、上述した「２．空気極」に記載した内容と同様であるので、ここでの説明は省略する。
【００３５】
一方、上記負極集電体は、負極層の集電を行う機能を有するものである。負極集電体の材料としては、導電性を有するものであれば特に限定されるものではないが、例えば銅、ステンレス、ニッケル等を挙げることができる。上記負極集電体の形状としては、例えば箔状、板状およびメッシュ（グリッド）状等を挙げることができる。本発明においては、後述する電池ケースが負極集電体の機能を兼ね備えていても良い。
【００３６】
４．セパレータ
次に、本発明に用いられるセパレータについて説明する。本発明に用いられるセパレータは、上記空気極層および上記負極層の間に設置されるものである。上記セパレータとしては、空気極層と負極層とを電気的に分離する機能を有するものであれば特に限定されるものではないが、例えばポリエチレン、ポリプロピレン等の多孔膜；樹脂不織布、ガラス繊維不織布等の不織布；およびリチウムポリマー電池に使用されているポリマー材料等を挙げることができる。
【００３７】
５．電池ケース
次に、本発明に用いられる電池ケースについて説明する。本発明に用いられる電池ケースの形状としては、上述した空気極、負極、セパレータ、電解液を保持することができれば特に限定されるものではないが、具体的にはコイン型、平板型、円筒型、ラミネート型等を挙げることができる。また、電池ケースは、開放型電池ケースであっても良く、密閉型電池ケースであっても良い。ここで、開放型電池ケースとは、大気と接触可能な電池ケースをいい、上述した図１に示すような電池ケースをいう。一方、電池ケースが密閉型電池ケースである場合は、密閉型電池ケースに、空気（酸素）の供給管および排出管を設けることが好ましい。
【００３８】
６．空気電池
本発明の空気電池は、上述した電解液を有するものであれば特に限定されるものではない。中でも、本発明の空気電池は、電極反応時に、空気極層のより多くの領域が電解液に浸漬していることが好ましい。空気極層と電解液との接触面積が増加することで、より多くの導電性材料の表面状態を適度に改質することができ、本発明の効果をさらに有利に発揮することができるからである。特に、本発明の空気電池は、放電または充放電に伴う電極の体積変化が生じた際に、空気極層および負極層が常に電解液で満たされていることが好ましい。空気極層および負極層が常に電解液で満たされていれば、上記の効果に加えて、電解液不足に起因する内部抵抗の増加を抑制することができるからである。
【００３９】
なお、空気電池には、放電または充放電に伴い電極（空気極および負極）の体積が大きく変化し、電解液が不足する状況が生じるという問題がある。具体的には、放電時に、負極では、ＬｉがＬｉイオンとして溶出し、空気極では、リチウム酸化物が析出する。この際、リチウム酸化物（例えばＬｉ２Ｏ２）の密度が、Ｌｉの密度よりも大きいことから、電極全体として体積比３５％もの収縮が起こる。その結果、放電末期に電解液量が不足し、空気極等の一部が電解液に浸されない状態となり、内部抵抗が増えるという問題があった。また、金属Ｌｉ以外の材料として、グラファイト等の炭素材料を負極活物質に用いた場合は、負極での体積変化が少ないが、空気極でＬｉ２Ｏ２等が生成し、空気極中の電解液が外に押し出されると、電池内の空隙等に電解液が移動してしまい、充電時Ｌｉ２Ｏ２が溶解した後に、電解液が空気極に戻り難くなり、結果として電解液量が不足して、やはり内部抵抗につながるという問題がある。これに対して、放電または充放電に伴う電極の体積変化が生じた際であっても、空気極層および負極層が常に電解液を満たすことで、電解液不足に起因する内部抵抗の増加を抑制することができるのである。
【００４０】
放電または充放電に伴う体積変化が生じた際に、空気極層および負極層が常に電解液で満たされている状態にする構成としては、例えば、電解液を循環させる構成を挙げることができる。電解液を循環させることにより、従来の空気電池を使用する場合に存在した、電解液と大気との気液界面を生じさせないで充放電を行うことができ、電極の体積変化が生じた場合であっても、空気極層および負極層を常に電解液で満たすことができる。また、揮発による電解液の減少を防止することができるという利点も有する。また電解液を循環させることにより、充電反応により生じる酸素を、空気極層から効率良く除去することも可能である。
【００４１】
電解液を循環させる構成としては、具体的には、図２に示すように、モーター等の電解液移動手段１１を用いて、電解液９を、負極層３、セパレータ７および空気極層４の順に循環させる構成を挙げることができる。放電時には、バブリング等の酸素供給手段１２を用いて酸素１３を空気極層４に供給し、過剰の酸素は、排気手段１４により除去する。酸素供給手段１２が、電解液９に溶存する酸素濃度を適度に上昇させることができるものであれば、排気手段１４は特に必要ない。また、充電時には、図２に示した電解液の流れと反対の方向に電解液を循環させても良い。なお、図２においては、便宜上、空気極集電体および負極集電体は省略してあるが、適切な方法で集電を行えば良い。
【００４２】
放電または充放電に伴う体積変化が生じた際に、空気極層および負極層が常に電解液で満たされている状態にする別の構成としては、電解液を多く用いる構成を挙げることができる。充分に多くの電解液を用いることで、空気極層が電解液不足になることを防止することができる。
【００４３】
すなわち、本発明においては、放電または充放電に伴う電極の体積変化により上記電解液の液面の高さが変化する場合に、上記電解液の液面の最も下がった位置が、上記空気極層および上記負極層の最上面の位置よりも高いことが好ましい。電解液の量を、上記の位置となるように設定することで、電解液が不足することを防止できるからである。なお、例えば負極層に金属Ｌｉを用いた場合は、放電によりリチウムが溶出する反応が起き、電極全体の体積が減少する。従って、通常は、放電終了時の電解液の液面が、最も下がった位置に相当する。
【００４４】
「空気極層および負極層の最上面」は、空気電池の構成によって、空気極層の最上面を意味する場合と、負極層の最上面を意味する場合と、空気極層および負極層の最上面を意味する場合とがある。それぞれの場合について図３を用いて説明する。なお、便宜上、空気極集電体および負極集電体は省略してある。
【００４５】
図３（ａ）は、電解液の液面の最も下がった位置が、空気極層の最上面よりも高い態様を示す概略断面図である。図３（ａ）に示される空気電池は、電池ケース１の内底面から、負極層３、セパレータ７および空気極層４の順に形成された空気電池であって、電解液９の最も下がった位置が、空気極層４の最上面よりも高い位置になるものである。この空気電池は、酸素の供給が容易であるという利点を有する。
【００４６】
図３（ｂ）は、電解液の液面の最も下がった位置が、負極層の最上面よりも高い態様を示す概略断面図である。図３（ｂ）に示される空気電池は、電池ケース１の内底面から、空気極層４、セパレータ７および負極層３の順に形成された空気電池であって、電解液９の最も下がった位置が、負極層３の最上面よりも高い位置になるものである。さらに、この空気電池は、空気極層が負極層よりも下となる構造を有するため、必要に応じて、酸素供給手段１２や排気手段１４を設けても良い。
【００４７】
図３（ｃ）は、電解液の液面が最も下がった位置が、空気極層および負極層の最上面よりも高い態様を示す概略断面図である。図３（ｃ）に示される空気電池は、セパレータ７と、セパレータ７の一方の表面に配置された負極層３と、セパレータ７の他方の表面に配置された空気極層４と、を有する円柱状の空気電池であって、電解液９の最も下がった位置が、負極層３および空気極層４の最上面よりも高い位置になるものである。
【００４８】
本発明においては、上記電解液の液面が最も下がった位置が、上記空気極層および上記負極層の最上面の位置よりも高いことが好ましい。上記電解液の液面が最も下がった位置と、上記空気極層および上記負極層の最上面の位置との高さの差としては、用いられる電池ケースの容積等により異なるものであるが、例えば１ｍｍ〜３０ｍｍの範囲内、中でも３ｍｍ〜１０ｍｍの範囲内であることが好ましい。上記高さの差が小さすぎると、溶媒等の揮発により電解液不足が生じ易くなり、上記高さの差が大きすぎると、酸素の供給が遅くなってしまい、高率放電特性が悪くなる恐れがあるからである。また、電解液の初期投入量は、放電または充放電に伴う電極の体積変化を予め測定または計算しておき、最適な投入量を決定することが好ましい。
【００４９】
また、本発明の空気電池は、上述した空気極、負極、セパレータ、電解液および電池ケースを有するものであれば特に限定されるものではない。本発明の空気電池は、一次電池であっても良く、二次電池であっても良い。また、本発明の空気電池の用途は、特に限定されるものではないが、例えば車両搭載用途、定置型電源用途、家庭用電源用途等を挙げることができる。
【００５０】
７．空気電池の製造方法
次に、本発明の空気電池の製造方法について説明する。本発明の空気電池の製造方法は、上述した空気電池を得ることができる方法であれば、特に限定されるものではなく、一般的な空気電池の製造方法と同様の方法を用いることができる。例えば、コインセル型の空気電池を製造する場合は、不活性ガス雰囲気下において、まず、負極層および負極集電体を有する負極を負極側電池ケースに配置し、次に、その負極層上にセパレータを配置し、次に、そのセパレータ上から、フッ素含有化合物を含有する溶媒を用いた電解液を注液し、次に、空気極層および空気極集電体を有する空気極を、空気極をセパレータ側に向けて配置し、次に、空気極側電池ケースに配置し、最後にこれらをかしめる方法等を挙げることができる。
【００５１】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００５２】
以下に実施例を示して本発明をさらに具体的に説明する。
［実施例１］
本実施例においては、コインセル型のリチウム空気二次電池を作製した。なお、コインセルの組立はアルゴンボックス内で行った。
コインセルの模式図を図４に示す。負極ケース２２、空気極ケース２０はともにＳＵＳ材からなり、空気極ケース２０は、直径２ｍｍの貫通孔２９を複数有している。まず、負極ケース２２の上に、金属リチウム箔２４を配置した。金属リチウム箔２４として、厚み２５０μｍのシートを直径１８ｍｍで打ち抜いたものを使用した。次に、金属リチウム箔２４の上にポリエチレン製セパレータ２５を設置した。セパレータ２５として、厚み２５μｍのシートを直径１９．５ｍｍに打ち抜いたものを使用した。次に、セパレータ２５の上から、電解液２３をスポイトで注液した。電解液２３には、エチレンカーボネート（キシダ化学製）：ジエチルカーボネート（キシダ化学製）＝１：１（体積比）で混合した混合溶媒中に、ＬｉＣｌＯ４（キシダ化学製）を０．６Ｍとなるように溶解させ、ＬｉＰＦ６（キシダ化学製）を０．６Ｍとなるように溶解させたものを使用した。
【００５３】
次に、空気極メッシュ２６に空気極合材２７を押さえつけて、空気極メッシュ２６に空気極合材２７をめり込ませた。空気極メッシュ２６として、厚み１５０μｍ、直径１５ｍｍのＮｉメッシュを使用した。空気極合材２７として、ケッチェンブラック（ＫＢ）８２重量部と、ポリテトラフルオロエタン（ＰＴＦＥ）３重量部と、電解二酸化マンガン１５重量部とをめのう乳鉢にて混練したものを使用した。次に、一体化した空気極メッシュ２６および空気極合材２７を、空気極集電体２８が溶接にて接合された空気極ケース２０上に設置した。空気極集電体２８として、厚み１５０μｍ、直径１５ｍｍのＮｉメッシュを使用した。次に、空気極ケース２０にガスケット２１をはめ込んだ。
【００５４】
次に、得られた負極ケースおよび空気極ケースを、コインセル用かしめ機（宝泉製）を用いて接合した。このようにしてコインセルを得た。
【００５５】
［実施例２〜４、比較例１〜３］
電解液２３の組成を、下記表１に示したように変更したこと以外は、実施例１と同様にしてコインセルを得た。
【００５６】
【表１】
0005223461.tif 000003
【００５７】
［評価］
実施例１〜４および比較例１〜３で得られたコインセルを用いて、放電容量試験およびサイクル試験を行った。
【００５８】
（１）放電容量試験
放電容量試験により、一次電池としての機能を評価した。まず、得られたコインセルをセルケースにはめ込み、それをガラス容器に入れ、アルミニウム製の蓋で密閉した。なお、正極端子および負極端子の配線は、アルミニウム製の蓋から取り出せるようにした。このガラス容器をアルゴンボックスから取り出し、アルミニウム製の蓋に備え付けられた配管を用いて、ガラス容器内をアルゴンから酸素にガス置換した。その後、以下の放電条件で放電を行い、放電容量を測定した。その結果を表２に示す。なお、下記（ｇ−ｃａｒｂｏｎ）とは、正極層中のカーボン重量をいう。
・放電条件：５０ｍＡ／（ｇ−ｃａｒｂｏｎ）の電流で電池電圧２Ｖになるまで放電を行う
【００５９】
（２）サイクル試験
サイクル試験により、二次電池としての機能を評価した。まず、得られたコインセルをセルケースにはめ込み、それをガラス容器に入れ、アルミニウム製の蓋で密閉した。なお、正極端子および負極端子の配線は、アルミニウム製の蓋から取り出せるようにした。このガラス容器をアルゴンボックスから取り出し、アルミニウム製の蓋に備え付けられた配管を用いて、ガラス容器内をアルゴンから酸素にガス置換した。その後、以下の放電条件および充電条件で充放電を行い、１０サイクル目の放電容量を測定した。その結果を表２に示す。
・放電条件：５０ｍＡ／（ｇ−ｃａｒｂｏｎ）の電流で電池電圧２Ｖになるか、１５００ｍＡｈ／（ｇ−ｃａｒｂｏｎ）の電気量に到達するまで放電を行う
・充電条件：２５ｍＡ／（ｇ−ｃａｒｂｏｎ）の電流で電池電圧４．３Ｖになるまで充電を行う
なお、サイクル試験は放電から開始した。
【００６０】
【表２】
0005223461.tif 000004
【００６１】
放電容量試験の結果に示されるように、実施例１〜４で得られたコインセルは、比較例１〜３で得られたコインセルと比較すると、高い放電容量を示すことが確認された。これは、ＬｉＣｌＯ４およびフッ素含有アニオン塩の相互作用により、導電性材料の表面状態を適度に改質することができたためであると考えられる。このことから、一次空気電池として考えた場合に、本発明の空気電池は、優れた放電特性を示すことがわかった。
【００６２】
一方、サイクル試験の結果、比較例１〜３で得られたコインセルと比較して、初回、１５００ｍＡｈ／（ｇ−ｃａｒｂｏｎ）に対し、実施例１〜４で得られたコインセルは、いずれも高い容量維持率を示すことが明らかになった。この現象についても、上記と同様に、ＬｉＣｌＯ４およびフッ素含有アニオン塩の相互作用により、導電性材料の表面状態を適度に改質することができたためであると考えられる。
【図面の簡単な説明】
【００６３】
【図１】本発明の空気電池を説明する説明図である。
【図２】本発明の空気電池を例示する概略断面図である。
【図３】本発明の空気電池を例示する概略断面図である。
【図４】実施例１で作製した空気電池を説明する説明図である。
【符号の説明】
【００６４】
１  …  電池ケース
１ａ  …  下部絶縁ケース
１ｂ  …  上部絶縁ケース
２  …  負極集電体
２´  …  負極リード
３  …  負極層
４  …  空気極層
５  …  空気極メッシュ
６  …  空気極集電体
６´  …  空気極リード
７  …  セパレータ
８  …  微多孔膜
９  …  電解液
【図１】
0005223461.tif 000005
【図２】
0005223461.tif 000006
【図３】
0005223461.tif 000007
【図４】
0005223461.tif 000008